(57)【要約】【課題】  アルマイトの細孔の内壁及び表面をカーボンで被膜した後、アルマイトの表面を被膜しているカーボンを除去せずに、アルマイトの細孔内部に強磁性体金属を充填できるようにする。【解決手段】  アルマイト１５（細孔１５ａとアルミナ１５ｂから成る）の細孔１５ａの内壁及び表面をカーボン１６で被膜した後、アルマイト１５の表面のカーボン１６にポリマー２をその軟化点以上の温度で密着し押し当てる。その温度を維持したまま、ポリマー２をカーボン１６から引き離すと、アルマイト１５の表面を被膜しているカーボン１６のみがポリマー２で覆われる。続いて、電解メッキにより、アルマイト１５の細孔１５ａの内部に強磁性体金属（記録層）１７を充填する。そして、ＣＭＰにより、カーボン１６で被膜されたアルマイト１５の表面を平坦化する。【選択図】図２
2006277907.tif 000002
【特許請求の範囲】
【請求項１】
基板と、該基板の上方に形成されたアルマイト層と、該アルマイト層の細孔の内壁を被膜する炭素層と、該炭素層で被膜された細孔の内部に充填された記録層とを備えるアルマイト垂直磁気記録媒体の製造方法であって、
基板上にアルマイト層を形成する工程と、
該アルマイト層の表面及び細孔の内壁を炭素層で被膜する工程と、
前記アルマイト層の表面を被膜している炭素層のみをポリマーで覆う工程と、
前記アルマイト層の細孔内部に記録層を形成する工程と、
を備えることを特徴とするアルマイト垂直磁気記録媒体の製造方法。
【請求項２】
請求項１記載のアルマイト垂直磁気記録媒体の製造方法であって、
前記アルマイト層の細孔以外の表面上にポリマーを形成する工程は、
前記ポリマーを、その軟化点以上の温度で前記アルマイト層の表面に形成された炭素層に密着・プレスし、その後、該温度を維持したまま前記ポリマーを前記カーボンから剥離することにより行うことを特徴とする。
【請求項３】
請求項１記載のアルマイト垂直磁気記録媒体の製造方法であって、
基板上にアルマイト層を形成する工程の前に、前記基板上に下地軟磁性層を形成する工程を行い、該下地軟磁性層上に前記アルマイト層を形成することを特徴とする。
【請求項４】
請求項３記載のアルマイト垂直磁気記録媒体の製造方法であって、
基板上にアルマイト層を形成する工程の前に、前記基板上に密着層を形成する工程を行い、該密着層上に前記下地軟磁性層を形成することを特徴とする。
【請求項５】
基板と、該基板上方に形成されたアルマイトと、該アルマイトの細孔の内壁を被覆する第１の炭素層と、該第１の炭素層で被覆された細孔の内部に充填された記録層と、該記録層と該アルマイトの表面上の該第１の炭素層を被覆する第２の炭素層と、を有するアルマイト垂直磁気記録媒体。
【発明の詳細な説明】
【技術分野】
【０００１】
本発明は、垂直磁気記録媒体及びその製造方法に係わり、特に、アルマイト垂直磁気記録媒体及びその製造方法に関する。
【背景技術】
【０００２】
ＩＴ(Information Technology)の進展につれ、官公庁や企業などの組織や個人が取り扱う電子データの量が膨大になり、それらの電子データを保管するストレージにも大容量が求められている。現在、ストレージの主役はＨＤＤ（ハードディスク装置）であり、その記録方式は面内記録方式（長手記録方式）が主流である。
【０００３】
面内記録方式は、ディスク面上に水平に微小な棒磁石を並べて記録する方式である。この方式では、“熱揺らぎ”の影響などにより高密度化には限界がある。熱揺らぎは、周囲の熱によってディスクに記録したデータが消えるという現象である。このため、記録媒体として“パターンドメディア（パターンド・メディア）”を用い、記録方式として垂直記録方式を使用するハードディスク装置が将来、面内記録方式のハードディスク装置に代わって主流になると予想されている。
【０００４】
垂直記録方式は、媒体の表面に対して垂直方向に磁性層を磁化させる方式であり、面内記録方式に比べて熱揺らぎに強く、高密度化に優れている。また、パターンドメディアは、非磁性材料の中に、磁性材料を等間隔で規則正しく配設した記録媒体であり、粒子間の磁気的な相互作用が少なくなるため、媒体雑音が低減され、記録密度を大幅に向上できる。
【０００５】
ところで、垂直記録方式とパターンドメディアを併用した垂直磁気記録媒体が知られている。この垂直磁気記録媒体は、パターンドメディアとして、アルミニウムを陽極酸化して生成されるアルマイト層を用い、このアルマイト層の細孔（ポア）内部に強磁性材料として強磁性体金属を充填したものである（特許文献１参照）。
【０００６】
アルマイト層についてより詳しく説明する。アルミニウムを陽極酸化すると、アルミニウムが溶解した分だけ元のアルミニウムが減り、ほぼ同じ厚さのアルマイト層（ポーラスアルミナ）が生成される。アルマイト層は、バリヤー層とその上に形成された多孔質層の二層から成る。多孔質層は、細孔（ポア）が規則的に配設されたハチの巣状の構造であり、ポア内部に強磁性体金属を充填することにより、パターンドメディアが作成される。
【０００７】
このとき、ポア内部の表面をカーボン等の炭素層で被膜してから、電界メッキにより、ポア内部に強磁性体金属を充填する。アルマイト層のポアの内壁をカーボンで被膜するのは、アルマイト層が湿気などの耐環境性や磨耗性に劣るためである。
【特許文献１】特開２００２−１７５６１号公報
【発明の開示】
【発明が解決しようとする課題】
【０００８】
図５は、パターンドメディアとしてアルマイト層を用いた垂直磁気記録媒体（以下、アルマイト垂直磁気記録媒体と表現）の従来の製造方法を説明する図である。
図５を参照しながら、従来のアルマイト垂直磁気記録媒体の製造方法を説明する。
【０００９】
まず、基板１０上に密着層１１を形成する。密着層１１は、下地軟磁性層１２と基板１０との間の密着性を向上させて、アルミニウム膜（アルミニウム層）１４の陽極酸化してアルマイト層を生成する工程中に発生する膜はがれを防止するために生成される。また、密着層１１は、下地軟磁性層１２の結晶方向を制御するために形成される。
【００１０】
該陽極酸化時においては、基板１０とその上に形成された金属層がはがれる可能性がある。これは、基板１０とその上に積層された金属層とがなじみが悪いためである。したがって、密着層１１を形成せずに、基板１０上に下地軟磁性層１２を形成した場合、陽極酸化時に下地軟磁性層１２から上の層全てが、基板１０から剥がれる場合がある。また、下地軟磁性層１２を形成しないで基板１０上にアルミニウム膜１４を形成した場合には、アルミニウム膜１４そのものが剥がれる場合がある。このため、密着層１１には、基板１０となじみがよい素材が用いられる。基板１０がガラス基板である場合には、Ｎｂ、Ｗ、Ｔｉ等の金属が用いられる。基板１０としては、ガラス以外に、アルミニウムやシリコンなどが用いられる。
【００１１】
続いて、密着層１１上に、軟磁性の非晶質層や多結晶層などからなる下地軟磁性層１２を生成する。この下地軟磁性層１２は、例えば、スパッタ法、ＣＶＤ法等により生成する。次に、下地軟磁性層１２上に酸化停止層１３を生成する。
【００１２】
酸化停止層１３は、酸化することにより緻密で耐酸性の強い酸化膜を形成する金属であり、例えば、Ｎｂ、Ｗ、Ｔａ、Ｔｉ等である。酸化停止層１３は、積層膜表面から酸化するアルミニウム膜１４の陽極酸化を停止させ、その下層の下地軟磁性層１２（パーマロイ等の耐酸性の弱い金属が使用される場合が多い）の腐食を防ぐために設けられる。
【００１３】
そして、酸化停止層１３上に、アルミニウム膜（アルミニウム層）１４を生成する。このアルミニウム膜１４は、例えば、蒸着法、スパッタ法、ＣＶＤ法等により形成する（以上、同図（a）参照）。
【００１４】
次に、アルミニウム膜１４を陽極酸化して、アルマイト層１５を生成する（同図（ｂ）参照）。以後の説明では、便宜上、アルマイト層１５は、細孔（ポア）１５ａとその細孔１５ａの周囲を取り囲むアルミナ膜１５ｂから構成されるものとして説明する。尚、アルマイト層１５の表面と表現した場合、これは、アルミナ膜１５ｂの表面を意味するものとする。
【００１５】
続いて、アルマイト層１５の細孔（ポア）１５ａの内壁及びアルミナ膜１５ｂの表面全体をカーボン（炭素層）１６で被膜する（同図（ｃ）参照）。
アルミナ膜１５ｂの表面を被膜しているカーボン１６を酸素プラズマによるＲＩＥ（Reactive Ion Etching）等により除去する。このカーボン１６の除去は、アルミナ膜１５ｂの表面にカーボン１６を残したまま、アルマイト層１５を電解メッキすると、細孔１５ａ内部とアルマイト層１５の表面での強磁性体金属イオンの供給速度の違いから、アルマイト層１５の表面が優先的にメッキされ、細孔１５ａ内部への強磁性体金属の充填不良が生じる事態を防止するために行う。この除去により、アルミナ膜１５ｂの上面のカーボン１６が除去されるが、このとき、その上部側面の一部を被膜していたカーボン１６も除去される（同図（ｄ）参照）。ここでは、除去前のカーボン１６と除去後のカーボンを区別するために、除去後のカーボンをカーボン１６ｒと表現する。
【００１６】
次に、電解メッキにより、アルマイト層１５の細孔１５ａ内部に強磁性体金属を充填する。この電解メッキにおいては、アルマイト層１５の各細孔１５ａ内部でメッキ速度にバラツキがでるので、最もメッキ速度が遅い細孔１５ａが完全に強磁性体金属（記録層）１７で充填されるまで電解メッキを行う。このため、細孔１５ａ内部だけでなく、アルマイト層１５の表面上にも強磁性体金属１７が生成される（同図（ｅ）参照）。
【００１７】
続いて、ＣＭＰ（化学的機械研磨）により、アルマイト層１５の表面上に生成された強磁性体金属１７を除去し、細孔１５ａ内部に強磁性体金属１７が充填されたアルマイト層１５の表面を平坦化する（同図（ｆ）参照）。
【００１８】
次に、スパッタ法などにより、細孔１５ａ内部に強磁性体金属１７が充填されたアルマイト層１５の表面上に保護膜１８を形成する（図６（ｇ）参照）。
そして、最後に、保護膜１８の表面に、潤滑剤を塗布して潤滑層１９を生成する（同図（ｈ）参照）。潤滑層１９は、磁気ヘッドが垂直磁気記録媒体に接触する際の衝撃を緩衝させるために生成される。
【００１９】
図７は、以上の従来の製造プロセスにより作製されたアルマイト垂直磁気記録媒体１００の断面図である。この垂直磁気記録媒体１００は円盤状であり、円盤の両面（表面と裏面）に垂直磁気記録が可能な構成となっている。
【００２０】
同図に示すように、図５（（ｄ）の製造工程でカーボン１６を除去したため、アルマイト層１５はその露出面全体がカーボン１６ｒで被膜されておらず、その上面及び細孔１５ａ内部の上方がカーボン１６ｒで被膜されない。このため、アルマイト層１５が腐食されやすい。また、アルマイト層１５の表面が剥き出しとなるため。アルマイト層１５の表面が磨耗しやくヘッドのクラッシュに対する耐性（ヘッドクラッシュ耐性）が弱くなるという問題がある。
【００２１】
この問題を解決するために、図６（ｆ）のＣＭＰ工程の後に、アルマイト層１５の露出面全体をカーボンで被膜する工程を行うことも可能であるが、この方法だと、製造工程が増え、製造コストの増加を招く。
【００２２】
本発明は、上記従来の製造方法が有していた問題点を解決するものであり、アルマイト表面を被膜しているカーボンを除去せずに、アルマイト層の細孔内部に記録層を充填できるアルマイト垂直磁気記録媒体の製造方法を実現することを目的とする。
【課題を解決するための手段】
【００２３】
本発明のアルマイト垂直磁気記録媒体の製造方法は、基板と、該基板の上方に形成されたアルマイト層と、該アルマイト層の細孔の内壁を被膜する炭素層と、該炭素層で被膜された細孔の内部に充填された記録層とを備えることを前提とする。
【００２４】
本発明のアルマイト垂直磁気記録媒体の製造方法における第一態様は、基板上にアルマイト層を形成する工程と、該アルマイト層の表面及び細孔の内壁を炭素層で被膜する工程と、前記アルマイト層の表面を被膜している炭素層のみをポリマーで覆う工程と、前記アルマイト層の細孔内部に記録層を形成する工程と、を備えることを特徴とするアルマイト垂直磁気記録媒体の製造方法である。
【００２５】
前記アルマイト層の細孔以外の表面上にポリマーを形成する工程は、例えば、前記ポリマーを、その軟化点以上の温度で前記アルマイト層の表面に形成された炭素層に密着・プレスし、その後、該温度を維持したまま前記ポリマーを前記カーボンから剥離することにより行う。
【００２６】
本発明のアルマイト垂直磁気記録媒体の製造方法における第一態様によれば、アルマイト層の表面及び細孔の内壁を炭素層で被膜した後、アルマイト層の表面を被膜している炭素層をポリマーで覆うので、アルマイト層の表面を被膜している炭素層を除去せずに、アルマイト層の細孔を記録層で充填することができる。
【００２７】
したがって、充填不良を招くことなく、アルマイト層の細孔の内壁を記録層で充填できる。また、該記録層の充填後にも、アルマイト層表面は炭素層で被膜されているので、ヘッドクラッシュ耐性に優れたアルマイト垂直磁気記録媒体を製造できる。
【００２８】
本発明のアルマイト垂直磁気記録媒体の製造方法における第二態様は、上記第一態様において、基板上にアルマイト層を形成する工程の前に、前記基板上に下地軟磁性層を形成する工程を行い、該下地軟磁性層上に前記アルマイト層を形成することを特徴とする。
【００２９】
本発明のアルマイト垂直磁気記録媒体の製造方法における第二態様によれば、下地軟磁性層を設けたことにより、データ書込み時に記録層に磁束が流れやすくなるので、データ書込み特性に優れたアルマイト垂直磁気記録媒体を製造できる。
【００３０】
本発明のアルマイト垂直磁気記録媒体の製造方法における第三態様は、上記第二態様において、基板上にアルマイト層を形成する工程の前に、前記基板上に密着層を形成する工程を行い、該密着層上に前記下地軟磁性層を形成することを特徴とする。
【００３１】
本発明のアルマイト垂直磁気記録媒体の製造方法における第三態様によれば、基板と下地軟磁性層の間に密着層を形成するので、陽極酸化法によりアルマイト層を形成する工程中に下地軟磁性層が基板から剥がれる（リフトオフする）事態を防止できる。また、下地軟磁性層の結晶方向を制御することができる。
【００３２】
本発明のアルマイト垂直磁気記録媒体は、基板と、該基板上方に形成されたアルマイトと、該アルマイトの細孔の内壁を被覆する第１の炭素層と、該第１の炭素層で被覆された細孔の内部に充填された記録層と、該記録層と該アルマイトの表面を被覆する第２の炭素層と、を有することを特徴とする。
【００３３】
本発明のアルマイト垂直磁気記録媒体によれば、上記本発明のアルマイト垂直磁気記録媒体の製造方法を用いて、アルマイト表面を被膜している第１の炭素層を除去せずに、アルマイトの細孔内部に記録層を充填できる。また、第２の炭素層（例えば、ＤＬＣ膜）で、記録層及びアルマイトの表面上の第１の炭素層を被膜するため、記録層の耐蝕性の向上及び耐久性を高めることができる。
【発明の効果】
【００３４】
本発明によれば、アルマイト層の表面及び細孔の内壁を被膜しているカーボンを除去することなく、アルマイト層の細孔内部に強磁性体金属等の記録層を形成できる。また、アルマイト層の細孔内部への記録層の充填不良を防止できるため、製造歩留まりを向上できる。また、さらに、アルマイト層の表面全体及び細孔内壁をカーボンで完全に被膜できるため、ヘッドクラッシュ耐性に優れたアルマイト垂直磁気記録媒体を製造できる。
【発明を実施するための最良の形態】
【００３５】
以下、図面を参照しながら、本発明の実施形態を説明する。
図１〜図３は、本発明の実施形態であるアルマイト垂直磁気記録媒体の製造方法を説明する図である。尚、図１〜図３において、図５及び図６と同一の構成要素には同じ符号を付与している。
【００３６】
図１〜図３に示す製造方法において、上述した図５及び図６に示す従来の製造方法と異なる工程は、図２（ｄ）、（ｅ）、（ｆ）、（ｇ）である。本実施形態の製造方法では、従来の製造方法の図５（ｄ）、（ｅ）、（ｆ）の工程を、図２（ｄ）、（ｅ）、（ｆ）、（ｇ）に置き換えている。以後の、製造方法の説明では、従来と同様の工程については簡単に説明する。
【００３７】
まず、図５（ａ）と同様な方法により、基板１０上に、密着層１１、下地軟磁性層１２、酸化停止層１３及びアルミニウム膜１４を、順に積層形成する。下地軟磁性層１２には、例えば、ＮｉＦｅ（パーマロイ）、ＮｉＦｅＮｂ、ＣｏＣｒＮｂ、ＦｅＳｉＮｉ、ＦｅＣ、ＦｅＣｏＢ、ＣｏＺｒＮｂ等の材料を用いる。（図１（ａ）参照）。
【００３８】
次に、図５（ｂ）と同様な方法により、アルミニウム膜１４を陽極酸化して、細孔（ポア）１５ａを有するアルマイト層１５を生成する（図１（ｂ）参照）。
続いて、例えばメタンガスやアルコールを原料としたＣＶＤ法により、アルマイト層１５の表面（アルミナ膜１５ｂの表面）及び細孔１５ａ内壁にカーボン（炭素層）１６を形成する（図１（ｃ）参照）。
【００３９】
次に、第２の基板３上にポリマー２を形成する。そして、該ポリマー２を軟化点以上の温度に熱してから、該ポリマー２をアルマイト層１５の表面に形成されたカーボン１６上に押し付ける。ポリマー２は、例えば、ＰＭＭＡ(polymethyl methaolylate)、ノラポリック系レジスト、ポリ乳酸、ＡＺレジスト等の軟化点が１００〜２００℃の範囲にある有機ポリマーである。基板３は、平坦な部材であり、例えば、シリコンである（図２（ｄ）参照）。
【００４０】
上記軟化点以上の温度を維持したまま、基板３を持ち上げ、カーボン１６からポリマー２を剥離する。この結果、アルマイト層１５表面のカーボン１６上に一部のポリマー２が残る。これは、カーボン１６とポリマー２のなじみがよいためである。これにより、アルマイト層１５の細孔１５ａの内壁全体はカーボン１６で被膜されたまま、アルマイト層１５の細孔１５ａ以外の表面を被膜しているカーボン１６がポリマー２で覆われる。（図２（ｅ）参照）。
【００４１】
尚、本発明においては、アルミナ膜１５ｂの表面を被膜しているカーボン１６のみをポリマー２で覆う方法は、上記の方法に限定されるものではない。
次に、電解メッキにより、アルマイト層１５の細孔１５ａ内部に強磁性体金属（記録層）１７を充填する（図２（ｆ）参照）。強磁性体金属１７は、例えば、Ｃｏ、Ｎｉ、ＣｏＰｔ、ＦｅＰｔ、ＣｏＣｒＰｔ等である。この電解メッキにおいて、例えば、細孔１５ａの底面側から負の電極をとる。
【００４２】
ＣＭＰにより、アルマイト層１５の細孔１５ａ内部以外の余分な強磁性体金属１７を除去し、アルマイト層１５の表面を平坦化する。このとき、同時に、ポリマー２も除去する。この結果、細孔１５ａ内部に強磁性体金属１７が充填されたアルマイト層１５の表面が平坦化される。ポリマー２の除去については、強磁性体金属１７をＣＰＭで除去する前に、有機溶媒で除去する、または、酸素プラズマ等を用いたアッシングにより除去するなどの他の方法を用いてもよい。（図２（ｇ）参照）。
【００４３】
細孔１５ａ内部に強磁性体金属１７が充填されたアルマイト層１５上に、スパッタ法により、保護膜（保護層）１８を形成する。保護膜１８は、例えば、ＤＬＣ（Diamond Like Carbon）,アモルファスカーボン、水素化カーボンなどの炭素層であり、強磁性体金属１７の耐蝕性の向上及び耐久性を高めるために形成される。（図３（ｈ）参照）。
【００４４】
そして、保護膜１８上に潤滑材を塗布し潤滑層１９を形成する（図３（ｉ）参照）。
図４は、上記製造方法により作製されたアルマイト垂直磁気記録媒体の模式図である。
同図に示すアルマイト垂直磁気記録媒体１は、円盤状の両面記録媒体である。図７の従来のアルマイト垂直磁気記録媒体１００と比較すれば明らかなように、本実施形態のアルマイト垂直磁気記録媒体１では、アルマイト層１５の細孔１５ａ内壁を含むアルマイト層１５の表面全体がカーボン１６で完全に覆われている。このため、湿気などの耐環境性に弱いアルマイト層１５の耐腐食性が向上する。また、磁気ヘッドのクラッシュに対する耐性が向上する。また、本実施形態の製造方法では、アルマイト層１５（アルミニウム膜１５ｂ）の表面を被膜しているカーボン１６をエッチング等により除去する工程が不要になる。アルマイト垂直磁気記録媒体１において、強磁性体金属（記録層）１７の膜厚は、例えば、１００ｎｍ以下である。
【００４５】
尚、上記実施形態においては、密着層１１及び酸化停止層１３を形成すようにしているが、本発明においては、これらの層の形成を省略してもよい。また、下地軟磁性層１２は、垂直磁気記録において、データ書込み時に記録層に磁束が流れやすくし、データの書込み特性を向上させるために有効であるが。本発明においては、下地軟磁性層１２の生成を翔省略してもよい。
【００４６】
例えば、密着層１１、下地軟磁性層１２及び酸化停止層１３を省略した場合、陽極酸化前のアルミニウム膜の生成で、アルミニウム膜の厚さを大きくしておき、時間制御によりアルミニウム膜の陽極酸化を制御し、まだ酸化されていないアルミニウム膜を「下部電極層」として使用することで、アルマイト垂直磁気記録媒体を作製することが可能である。
【００４７】
但し、酸化停止層１３を省略するとアルマイト層の膜厚制御が難しくなり、下地軟磁性層１２が腐食する可能性がある。また、下地軟磁性層１２を省略すると、データの書込み特性が劣化する。密着層１１を省略すると、アルミニウム膜の陽極酸化してアルマイト層１５を形成する工程において、上述したように、膜はがれが発生しやすい、下地軟磁性層１２の結晶方向の制御ができなくなるなどの問題が生じる可能性がある。
【００４８】
したがって、アルマイト垂直磁気記録媒体１のデータ書込み特性を向上させるためには、下地軟磁性層１２を設けたほうが望ましい。また、アルマイト垂直磁気記録媒体１の製造歩留まり向上の観点から、密着層１１と酸化停止層１３も設けたほうが望ましい。尚、上述したように、密着層１１と酸化停止層１３には同一の素材を使用できるので、下地軟磁性層１２を省略する場合には、密着層１１が酸化停止層１３を兼ねることも可能である。すなわち、この場合は、密着層１１のみを形成するだけでよく、製造工程が簡略化される。
【００４９】
また、アルマイト層の細孔内部に下地軟磁性層を形成するような構成にしてもよい。この場合、アルマイト層の細孔内部には、下部に下地軟磁性層が形成され、その上部に記録層である強磁性体金属が形成される構成となる。
【００５０】
（付記１）
基板と、該基板の上方に形成されたアルマイトと、該アルマイトの細孔の内壁を被膜する炭素層と、該炭素層で被膜された細孔の内部に充填された記録層とを備えるアルマイト垂直磁気記録媒体の製造方法であって、
基板上にアルマイトを形成する工程と、
該アルマイトの表面及び細孔の内壁を炭素層で被膜する工程と、
前記アルマイトの表面を被膜している炭素層のみをポリマーで覆う工程と、
前記アルマイトの細孔内部に記録層を形成する工程と、
を備えることを特徴とするアルマイト垂直磁気記録媒体の製造方法。
（付記２）
付記１記載のアルマイト垂直磁気記録媒体の製造方法であって、
前記アルマイトの細孔以外の表面上にポリマーを形成する工程は、
前記ポリマーを、その軟化点以上の温度で前記アルマイトの表面に形成された炭素層に密着・プレスし、その後、該温度を維持したまま前記ポリマーを前記カーボンから剥離することにより行うことを特徴とする。
（付記３）
付記２記載のアルマイト垂直磁気記録媒体の製造方法であって、
前記ポリマーの軟化点の温度は、１００℃〜２００℃の範囲内であることを特徴とする。
（付記４）
付記２記載のアルマイト垂直磁気記録媒体の製造方法であって、
前記ポリマーは、有機ポリマーであることを特徴とする。
（付記５）
付記１記載のアルマイト垂直磁気記録媒体の製造方法であって、
基板上にアルマイトを形成する工程の前に、前記基板上に下地軟磁性層を形成する工程を行い、該下地軟磁性層上に前記アルマイトを形成することを特徴とする。
（付記６）
付記５記載のアルマイト垂直磁気記録媒体の製造方法であって、
基板上にアルマイトを形成する工程の前に、前記基板上に密着層を形成する工程を行い、該密着層上に前記下地軟磁性層を形成することを特徴とする。
（付記７）
付記６記載のアルマイト垂直磁気記録媒体の製造方法であって、
基板上にアルマイトを形成する工程の前に、前記下地軟磁性層上に酸化停止層を形成する工程を行い、前記アルマイトは、該酸化停止層上に形成することを特徴とする。
（付記８）
付記１記載のアルマイト垂直磁気記録媒体であって、
前記アルマイトの細孔内部に記録層を形成する工程に続いて、前記アルマイトの表面を平坦化する工程を行うことを特徴とする。
（付記９）
付記８記載のアルマイト垂直磁気記録媒体の製造方法であって、
前記アルマイトの表面を平坦化する工程に続いて、前記アルマイトの表面上に保護層を形成する工程を行うことを特徴とする。
（付記１０）
付記９記載のアルマイト垂直磁気記録媒体の製造方法であって、
前記アルマイトの表面上に保護層を形成する工程に続いて、該保護層上に潤滑層を形成する工程を行うことを特徴とする。
（付記１１）
基板と、該基板上方に形成されたアルマイトと、該アルマイトの細孔の内壁を被覆する第１の炭素層と、該第１の炭素層で被覆された細孔の内部に充填された記録層と、該記録層と該アルマイトの表面上の該第１の炭素層を被膜する第２の炭素層と、を有するアルマイト垂直磁気記録媒体。
（付記１２）前記第１の炭素層が、ＣＶＤ法により成膜されたことを特徴とする付記１１記載のアルマイト垂直磁気記録媒体。
（付記１３）前記第２の炭素層は、ＤＬＣ膜であることを特徴とする付記１１記載のアルマイト垂直磁気記録媒体。
【産業上の利用可能性】
【００５１】
本発明は、パーソナルコンピュータや携帯端末、携帯電話、さらには、携帯型音楽プレーヤーなどに搭載されるＨＤＤ(Hard Disk Drive)などの大容量化の実現に好適である。
【図面の簡単な説明】
【００５２】
【図１】本発明の実施形態であるアルマイト垂直磁気記録媒体の製造方法を説明する図（その１）である。
【図２】本実施形態のアルマイト垂直磁気記録媒体の製造方法を説明する図（その２）である。
【図３】本実施形態のアルマイト垂直磁気記録媒体の製造方法を説明する図（その３）である。
【図４】本実施形態の製造方法により作製されたアルマイト垂直磁気記録媒体の模式図である。
【図５】従来のアルマイト垂直磁気記録媒体の製造方法を説明する図（その１）である。
【図６】従来のアルマイト垂直磁気記録媒体の製造方法を説明する図（その２）である。
【図７】従来の製造方法で作製されたアルマイト垂直磁気記録媒体の模式図である。
【符号の説明】
【００５３】
１  アルマイト垂直磁気記録媒体
２  ポリマー
３  基板（第２の基板）
１０  基板（第１の基板）
１１  密着層
１２  下地軟磁性層
１３  酸化停止層
１５  アルマイト層
１５ａ  細孔（ポア）
１５ｂ  アルミナ膜
１６  カーボン
１７  強磁性体金属（記録層）
１８  保護膜（保護層）
１９  潤滑剤（潤滑層）
【図１】
2006277907.tif 000003
【図２】
2006277907.tif 000004
【図３】
2006277907.tif 000005
【図４】
2006277907.tif 000006
【図５】
2006277907.tif 000007
【図６】
2006277907.tif 000008
【図７】
2006277907.tif 000009